탑 코트 용 으로 사용 할 광촉매 용액 은 위 에서 기술 한 수열 합성법 으로 진행 하 였으며 , 수득 된 탑 코트 용 광촉매 용액 의 합성 공정 을 간단히 기술 하 면 다음 과 같 다 . 먼저 유리 로 만들 어 진 2 L 비이 커 에 99 . 5 % 의 순도 를 갖 는 무수 에탄올 1 Kg 을 넣 고 , 상온 에서 교반 과 함께 98 % 순도 를 갖 는 TTIP 320 g 을 30 분 간 에 걸쳐서 투입 하 였 다 . 교반 중 에 약간 의 발열 이 발생 하 였 지만 , 그 상태 로 반응 을 진행 하 였 다 . 여기 에 수용액 에 분산 된 중량 비 40 % 의 TBAH ( Tetra - Butyl Ammonium Hydroxide ) 용액 65 g 을 10 분 간 에 걸쳐서 투입 하 였 다 . 이후 고압 반응기 로 용액 을 옮겨 용액 이 새 지 않 도록 단단히 밀봉 한 다음 , 250 도 의 고온 고압 의 조건 하 에서 6 시간 동안 용매 열 반응 을 실시 하 여 용액 중 에 아 나 타제 구조 를 갖 는 이산화 티탄 결정상 을 수득 하 였 다 . 이렇게 얻 어 진 용액 은 반응 에 사용 한 TBAH 를 제거 하 기 위하 여 2 kg 의 에탄올 을 이용 하 여 , 원심 분리 법 으로 3 회 에 걸쳐 세정 을 실시 한 후 에 에탄올 용매 에 분산 된 이산화 티탄 을 수득 하 였으며 , 여기 에 0 . 01 N 질산 용액 을 이용 하 여 pH 가 1 에서 2 사이 의 산 성 용액 으로 산도 를 조정 함 으로써 , 분산 성 이 매우 우수 한 고형분 8 중량 % 의 초미세 입자 의 콜로이드 상 이산화 티탄 용액 을 수득 하 였 다 . 이로 부터 최종 적 으로 물 과 에탄올 을 이용 하 여 고형분 5 중량 % 를 함유 하 는 탑 코트 용 이산화 티탄 광촉매 용액 을 제조 하 였 다 .